x
КАТАЛИЗАТОРЫ ПОГЛОЩЕНИЯ NO

x
1. Катализатор поглощения NO, содержащий экструдированную твердую массу, содержащую либо:
(A) 10-95 мас.%, по меньшей мере, одного компонента матрицы и 5-90 мас.% цеолитного молекулярного сита, нецеолитного молекулярного сита или смеси любых двух или более из них, и не содержащий, по меньшей мере, одного соединения щелочного металла, соединения церия или, по меньшей мере, одного соединения щелочноземельного металла, причем катализатор содержит, по меньшей мере, один металл, содержащий (а), по меньшей мере, один благородный металл; и (b), по меньшей мере, один щелочной металл или, по меньшей мере, один щелочноземельный металл, где (а) и (b) нанесены в виде одного или нескольких слоев покрытия на поверхность экструдированной твердой массы, причем один или более слой покрытия не содержит цеолитное молекулярное сито, нецеолитное молекулярное сито или смесь любого из двух или более из них обоих, или
(B) 10-95 мас.%, по меньшей мере, одного компонента матрицы и 5-80 мас.% необязательно стабилизированного оксида церия, не содержащий цеолитное молекулярное сито, нецеолитное молекулярное сито или смесь любого двух или более из них, причем катализатор содержит, по меньшей мере, один металл, содержащий (а), по меньшей мере, один благородный металл; и (b), по меньшей мере, один щелочной металл или, по меньшей мере, один щелочноземельный металл в одном из следующих расположений, так что:
(i) по меньшей мере, один щелочной металл или, по меньшей мере, один щелочноземельный металл присутствует в экструдированной твердой массе;
(ii) большая часть, по меньшей мере, одного щелочного металла или, по меньшей мере, одного щелочноземельнго металла размещена на поверхности экструдированной твердой массы;
(iii) по меньшей мере, один щелочной металл или, по меньшей мере, один щелочноземельный металл нанесен в виде одного или нескольких слоев покрытия на поверхность экструдированной твердой массы;
(iv) по меньшей мере, один щелочной металл или, по меньшей мере, один щелочноземельный металл присутствует в экструдированной твердой массе, а также присутствует в более высокой концентрации на поверхности экструдированной твердой массы;
(v) по меньшей мере, один щелочной металл или, по меньшей мере, один щелочноземельный металл присутствует в экструдированной твердой массе, а также, нанесен в виде одного или нескольких слоев покрытия на поверхности экструдированной твердой массы или
(vi) по меньшей мере, один щелочной металл или, по меньшей мере, один щелочноземельный металл присутствует в экструдированной твердой массе, причем находится в более высокой концентрации на поверхности экструдированной твердой массы, а также, его наносят в виде одного или нескольких слоев покрытия на поверхности экструдированной твердой массы, причем любое целитное молекулярное сито, нецеолитное молекулярное сито или любая смесь двух или более из них в одном или более слое покрытия поверхности экструдированной твердой массы присутствует в отдельном дискретном слое, отличающимся по местонахождению, по меньшей мере, одного щелочного металла, соединения церия или, по меньшей мере, одного щелочноземельного металла.
x
2. Катализатор поглощения NO по п.1, где, в (В), по меньшей мере, один щелочной металл или, по меньшей мере, один щелочноземельный металл, присутствует в каждом из положений: (а) в экструдированной твердой массе; (b) присутствует в более высокой концентрации на поверхности экструдированной твердой массы; и (с) его наносят в виде одного или нескольких слоев покрытия на поверхности экструдированной твердой массы, является отличным, по меньшей мере, от одного щелочного металла или, по меньшей мере, одного щелочноземельного металла, присутствующего в другом положении (положениях).
x
3. Катализатор поглощения NO по п.1 или 2, где, по меньшей мере, один благородный металл нанесен в виде одного или нескольких слоях покрытия на поверхности экструдированной твердой массы, где слой покрытия или каждый из них содержат один или несколько из необязательно стабилизированного оксида алюминия, диоксида кремния, оксида титана, необязательно стабилизированного оксида церия, необязательно стабилизированного диоксида циркония, оксида ванадия, оксида лантана, шпинели и смеси любых двух или более из них.
x
4. Катализатор поглощения NO по п.3, содержащий два или более слоев покрытия, где первый нижний слой содержит смесь необязательно стабилизированного оксида церия и шпинель.
x
5. Катализатор поглощения NO по п.4, где второй слой, лежащий поверх первого нижнего слоя, содержит родий, нанесенный на один или несколько из оксида алюминия и необязательно стабилизированного диоксида циркония.
x
6. Катализатор поглощения NO по п.5, где третий слой, лежащий поверх второго слоя, содержит цеолит или платину и/или палладий, нанесенный на объемный восстанавливаемый оксид, который по существу свободен от щелочных металлов и щелочноземельных металлов.
x
7. Катализатор поглощения NO по п.3, содержащий один или несколько слоев покрытия, где платина и/или палладий размещены на поверхности экструдированной твердой массы и где первый, нижний слой содержит родий, нанесенный на один или несколько из оксида алюминия и необязательно стабилизированного диоксида циркония.
x
8. Катализатор поглощения NO по п.7, где второй слой, лежащий поверх первого слоя, содержит цеолит или платину и/или палладий, нанесенный на объемный восстанавливаемый оксид, который по существу свободен от щелочных металлов и щелочноземельных металлов.
x
9. Катализатор поглощения NO по п.6 или 8, где объемный восстанавливаемый оксид выбирают из группы, состоящей из оксидов, композитных оксидов и смешанных оксидов, содержащих один или несколько металлов, выбранных из группы, состоящей из марганца, железа, олова, меди, кобальта или церия и их необязательно стабилизированных гомологов.
x
10. Катализатор поглощения NO по любому из пп.1, 2 или 4-8, где, по меньшей мере, один компонент матрицы выбран из группы, состоящей из кордиерита, нитридов, карбидов, боридов, интерметаллических соединении, лития алюмосиликата, шпинели, необязательно легированного оксида алюминия, источника диоксида кремния, оксида титана, диоксида циркония, оксида титана - диоксида циркония, циркона и смеси любых двух или более из них.
x
11. Катализатор поглощения NO в части (А) по любому из пп.1-4, где экструдированная твердая масса содержит, по меньшей мере, один металл: в экструдированной твердой массе, но не ассоциированный с компонентом цеолитного молекулярного сита, компонентом нецеолитного молекулярного сита или с одним или обоими компонентами цеолитных молекулярных сит и компонентами нецеолитных молекулярных сит в смеси, где по меньшей мере, один металл, выбран из группы, состоящей из переходного металла, металла лантаноида или смеси любых двух или более из них.
x
12. Катализатор поглощения NO по п.11, где лантаноидный металл выбран из La, Pr и Се.
x
13. Катализатор поглощения NO по любому из пп.1, 2 или 4-8, где щелочной металл выбран из K и Cs.
x
14. Катализатор поглощения NO по любому из пп.1, 2 или 4-8, где щелочноземельный металл выбран из Ва и Sr.
x
15. Катализатор поглощения NO по любому из пп.1, 2 или 4-8 в форме фильтра с протеканием через стенки.
16. Способ получения катализатора в части (А) по любому из пп.1-15, включающий стадии:
формирования твердой экструдированной массы посредством смешивания порошкообразных исходных материалов: по меньшей мере, одного компонента матрицы или предшественника одного или нескольких из них; цеолитного молекулярного сита, нецеолитного молекулярного сита или смеси любых двух или более из них, причем это цеолитное молекулярное сито, нецеолитное молекулярное сито или смесь цеолитного и нецеолитного молекулярных сит являются необязательно ассоциированным, по меньшей мере, с одним металлом, не являющимся по меньшей мере одним соединением щелочного металла, соединением церия или по меньшей мере одним соединением щелочноземельного металла; и необязательного, по меньшей мере, одного соединения металла; с необязательными неорганическими волокнами; необязательного добавления органического вспомогательного агента;
обработки посредством смешивания и/или замешивания в кислотном или щелочном водном растворе, необязательно содержащем соль металла, по меньшей мере, одного металла, в пластичное соединение с образованием смеси; экструдирования смеси в виде массы катализатора, сушки массы катализатора и прокаливания с формированием твердой экструдированной массы;
выбора количественных пропорций исходных материалов таким образом, что твердая экструдированная масса содержит 10-95 мас.%, по меньшей мере, одного компонента матрицы и 5-90 мас.% цеолитного молекулярного сита, нецеолитного молекулярного сита или смеси любых двух или более из них и не содержит, по меньшей мере, одно соединение щелочного металла, соединения церия или, по меньшей мере, одно соединение щелочноземельного металла; и покрытие поверхности твердой эксрудированной массы одним или более слоем покрытия, где один или более слой покрытия содержит, по меньшей мере, один металл, включающий (а), по меньшей мере, благородный металл, (b), по меньшей мере один щелочной металл или, по меньшей мере, один щелочноземельный металл.
17. Способ получения катализатора в части (В) по любому из пп.1-15, включающий стадии:
формирования твердой экструдированной массы посредством смешивания порошкообразных исходных материалов: по меньшей мере, одного компонента матрицы или предшественника одного или нескольких из них и необязательно стабилизированного оксида церия; и необязательно, по меньшей мере, одного соединения металла, с необязательными неорганическими волокнами; необязательного добавления органического вспомогательного агента;
обработки посредством смешивания и/или замешивания в кислотном или щелочном водном растворе, необязательно содержащем соль металла, по меньшей мере, одного металла, в пластичное соединение с образованием смеси;
экструдирования смеси в виде массы катализатора, сушки массы катализатора и прокаливания с формированием твердой экструдированной массы;
выбора количественных пропорций исходных материалов таким образом, что твердая экструдированная масса содержит 10-95 мас.%, по меньшей мере, одного компонента связующее/матрица и 5-80 мас.% необязательно стабилизированного оксида церия, и не содержит цеолитное молекулярное сито, нецеолитное молекулярное сито или смесь двух или более из них, и необязательного импрегнирования поверхности твердой экструдированной массы, по меньшей мере, одним металлом и/или необязательного нанесения на поверхность твердой экструдированной массы, по меньшей мере, одного слоя (слоев) покрытия, содержащего, по меньшей мере, один металл, где металл включает (а), по меньшей мере, один благородный металл, (b), по меньшей мере, один щелочной металл или, по меньшей мере, один благородный металл в одном из следующих окружений так что:
(i) по меньшей мере, один щелочной металл или, по меньшей мере, один щелочноземельный металл присутствует в экструдированной твердой массе;
(ii) большая часть, по меньшей мере, одного щелочного металла или, по меньшей мере, одного щелочноземельного металла распределена на поверхности экструдированной твердой массы;
(iii) по меньшей мере, один щелочной металл или, по меньшей мере, один щелочноземельный металл нанесен в виде одного или нескольких слоев покрытия на поверхность экструдированной твердой массы;
(iv) по меньшей мере, один щелочной металл или, по меньшей мере, один щелочноземельный металл присутствует в экструдированной твердой массе, а также присутствует в более высокой концентрации на поверхности экструдированной твердой массы;
(v) по меньшей мере, один щелочной металл или, по меньшей мере, один щелочноземельный металл присутствует в экструдированной твердой массе, а также нанесен в виде одного или нескольких слоев покрытия на поверхность экструдированной твердой массы или
(vi) по меньшей мере, один щелочной металл или, по меньшей мере, один щелочноземельный металл присутствует в экструдированной твердой массе, причем находится в более высокой концентрации на поверхности экструдированной твердой массы, а также его наносят в виде одного или нескольких слоев покрытия на поверхность экструдированной твердой массы, причем любое цеолитное молекулярное сито, нецеолитное молекулярное сито или любая смесь двух или более из них в одном или более слое покрытия поверхности экструдированной твердой массы присутствует в отдельном дискретном слое, отличающимся по местонахождению, по меньшей мере, одного щелочного металла, соединения церия или, по меньшей мере, одного щелочноземельного металла.
x
x
x
x
x
x
2
18. Способ преобразования оксидов азота (NO) в отработанных газах, высвобождаемых из двигателя внутреннего сгорания транспортного средства, причем способ включает приведение в контакт обедненных отработанных газов с катализатором поглощения NO по любому из пп.1-15 для адсорбции на нем NO и периодическое приведение в контакт катализатора поглощения NO с обогащенными отработанными газами для десорбции адсорбированного NO и для преобразования NO в N.
x
19. Выхлопная система для двигателя внутреннего сгорания, где выхлопная система содержит катализатор поглощения NO по любому из пп.1-15.
20. Моторизованное транспортное средство, содержащее двигатель внутреннего сгорания и выхлопную систему по п.19.